(57)【要約】【課題】レンズなどの反射防止層を有する製品において、染色可能な製品を提供する。【解決手段】レンズ基材１の上にプライマー層２およびハードコート層３を介して有機系の反射防止層４が形成されたレンズ１０を提供する。反射防止層４は、ポリエステル樹脂またはポリウレタン樹脂と、金属酸化物微粒子とを含む第１の組成物により形成されたベース層となる中屈折率の層４１と、高屈折率の層４２と、有機ケイ素化合物と、多孔質シリカ微粒子とを含む第２の組成物により形成された低屈折率の層４３とを含む。このレンズ１０は、反射防止層４が染色性を有し、製造後であっても染色することができる。【選択図】図１
2007232872.tif 000002
【特許請求の範囲】
【請求項１】
基材の表面に直にまたは少なくとも１つの機能層を介して積層された反射防止層を有する製品であって、
前記反射防止層は、
ポリエステル樹脂またはポリウレタン樹脂と、金属酸化物微粒子とを含む第１の組成物により形成されたベース層と、
有機ケイ素化合物と、多孔質シリカ微粒子とを含む第２の組成物により形成され、前記ベース層の前記基材と反対側に配置され、前記ベース層より低い屈折率を有する低屈折率層とを含む、反射防止層を有する製品。
【請求項２】
請求項１において、前記反射防止層は、前記ベース層と前記低屈折率層との間に、前記ベース層よりも高い屈折率を有する高屈折率層を含む、反射防止層を有する製品。
【請求項３】
請求項２において、前記高屈折率層は、ポリエステル樹脂またはポリウレタン樹脂と、金属酸化物微粒子とを含む第３の組成物により形成されている、反射防止層を有する製品。
【請求項４】
請求項２において、前記高屈折率層は、金属酸化物微粒子と、有機ケイ素化合物と、エポキシ樹脂とを含む第４の組成物により形成されている、反射防止層を有する製品。
【請求項５】
請求項１ないし４のいずれかにおいて、前記低屈折率層を形成する前記第２の組成物は、さらにエポキシ樹脂を含む、反射防止層を有する製品。
【請求項６】
請求項１ないし５のいずれかにおいて、前記反射防止層の表面に防汚層を有する、反射防止層を有する製品。
【請求項７】
基材の表面に直にまたは少なくとも１つの機能層を介して反射防止層を積層する工程を有する、反射防止層を有する製品の製造方法であって、
前記反射防止層を積層する工程は、
ポリエステル樹脂またはポリウレタン樹脂と、金属酸化物微粒子とを含む第１の組成物によりベース層を形成する工程と、
有機ケイ素化合物と、多孔質シリカ微粒子とを含む第２の組成物により、前記ベース層の前記基材と反対側に配置され、前記ベース層より低い屈折率を有する低屈折率層を形成する工程とを含む、反射防止層を有する製品の製造方法。
【請求項８】
請求項７において、前記反射防止層を染色する工程をさらに有する、反射防止層を有する製品の製造方法。
【請求項９】
請求項８において、前記染色する工程の前または後に、前記反射防止層に重ねて防汚層を形成する工程を有する、反射防止層を有する製品の製造方法。
【発明の詳細な説明】
【技術分野】
【０００１】
本発明は、眼鏡などに用いられる反射防止層を有する製品であって、プラスチック製またはガラス製などを基材とし、染色可能な製品に関するものである。
【背景技術】
【０００２】
視力矯正用レンズおよびサングラス等の色付きの眼鏡レンズは、基材あるいは基板を構成するプラスチックレンズを染色したものがある。特許文献１には、プラスチックレンズ基材の上に染色層を形成し、この染色層の上にハードコートを設け、このハードコートを介して染色層を着色する方法が開示されている。この方法は、ハードコート層を形成した後に染色できる点で優れており、染色レンズをハードコートまで成膜した段階でストックできる。
【特許文献１】特開２００１−２９５１８５号公報
【特許文献２】特開２００３−２２２７０３号公報
【発明の開示】
【発明が解決しようとする課題】
【０００３】
レンズ基材を染色せずに染色レンズを提供することは、染色する工程をレンズを製造する工程のうちの後工程、すなわち、工場出荷に近い段階、さらには、ディーラーで取り扱いできる段階に移動できる点で優れている。さらに、レンズ基材を選択する際において、染色性の要求を取り除くことができるので、他の要求にさらに合致したレンズ基材を選択することが可能となり、染色レンズのトータルの性能を向上できる。
【０００４】
その一方で、特許文献１の技術では、レンズに染色性を示す層を追加することが要求される。染色のために、光学的には不用、あるいは有用性の少ない層を追加することと、染色性のレンズ基材を選択することとでは、種々の要素を含むトレードオフの問題が生じる。光学的に不用な層を追加することなく、さらに、レンズ基材を染色性にしなくても、染色可能なレンズを提供することにより、このトレードオフの問題は解決できる。
【０００５】
特許文献２は、プラスチックレンズ基材上に、湿式法により、基材の最表層の屈折率よりも０．１０以上低い屈折率の層を単層にて形成し、有機系の反射防止層として用いることが開示されている。
【課題を解決するための手段】
【０００６】
本発明の一態様は、基材の表面に直にまたは少なくとも１つの機能層を介して積層された反射防止層を有する製品であって、反射防止層は、ポリエステル樹脂またはポリウレタン樹脂と、金属酸化物微粒子とを含む第１の組成物により形成されたベース層と、有機ケイ素化合物と、多孔質シリカ微粒子とを含む第２の組成物により形成され、ベース層の基材と反対側に配置され、ベース層より低い屈折率を有する低屈折率層とを含む。
【０００７】
この反射防止層を有する製品は、多層構造、すなわち、少なくともベース層と、それより低屈折率層との２層構造を備えた有機系の反射防止層を有する。そして、ベース層は、染色性能（着色性能）を備えている。したがって、染色性能を備えた反射防止層を有する製品を提供できる。この製品は、レンズ基材などの光学的に主要な機能を果たす基材と、反射防止層とを有する構成であれば、基材が染色性でなくても染色性能を有する製品を提供できる。そして、反射防止層は、多くの光学製品においては必要不可欠なものであり、その反射防止層を染色性にすることにより、光学的に不用あるいは有用ではない層を追加しなくても染色性能を備えた製品を提供できる。プラスチックレンズでは、多くのケースではハードコートが要求されるので、このハードコートを染色性にすることが考えられるが、ガラスレンズではハードコートは要求されない。この反射防止層を有する製品においては、ハードコートの有無とは無関係に、また、レンズ基材の染色性の有無とは無関係に染色性を備えた製品を提供できる。
【０００８】
有機系の反射防止層は、基本的には、１層構造で低屈折率を実現できる。したがって、多層化することは要求されない。無機系の反射防止層と同様に多層化することにより、透過する周波数帯をさらに広げることが可能であり、それを目的とする場合は、高屈折率のゾルと、低屈折率のゾルと、シランカップリング剤との組み合わせで実現できる。これに対し、本発明の一態様にかかる反射防止層を有する製品においては、反射防止層は、ポリエステル樹脂またはポリウレタン樹脂と、金属酸化物微粒子とを含む染色性のベース層と、有機ケイ素化合物と、多孔質シリカ微粒子とを含む低屈折率層とを有する。ベース層は、有機系で、密着性と、強い染色性を持つ。したがって、このプライマーとしての機能と染色性とを備えたベース層と、有機系で低屈折率の層とを組み合わせることにより、薄層で、染色性と、透過性との機能を兼ね備え、さらに、耐久性の高い有機系の反射防止層を実現している。
【０００９】
反射防止層は、ベース層と低屈折率の層との間に、ベース層よりも高い屈折率を有する高屈折率層を含むことが望ましい。基材と反対側から、低屈折率−高屈折率−中屈折率という構成の反射防止層を構成でき、広い周波数範囲の透過性を確保できる。
【００１０】
高屈折率層は、ポリエステル樹脂またはポリウレタン樹脂と、金属酸化物微粒子とを含む第３の組成物により形成することが好ましい。この第３の組成物により高屈折率の層を形成することにより、高屈折率の層に強い染色性を与えることが可能となり、反射防止層の染色性能を向上できる。
【００１１】
高屈折率層を、金属酸化物微粒子と、有機ケイ素化合物と、エポキシ樹脂とを含む第４の組成物により形成することも好ましい。この第４の組成物により高屈折率層を形成することにより、高屈折率層の染色性は若干低下するが、高屈折率層の強度を向上することができ、反射防止層の耐久性を向上できる。
【００１２】
また、低屈折率層を形成する第２の組成物は、さらにエポキシ樹脂を含むことが望ましい。低屈折率層の強度を向上できる。低屈折率層は、防汚層を除くと、多くのケースでは製品の最表層となるので、反射防止層の耐久性を向上するのに好適である。
【００１３】
この反射防止層を有する製品は、汚れ防止のために、反射防止層の上に、撥水性を備えた防汚層を有することが望ましい。
【００１４】
本発明の他の一態様は、基材の直上または少なくとも１つの機能層を介して反射防止層を積層する工程を有する、反射防止層を有する製品の製造方法である。この反射防止層を積層する工程は、ポリエステル樹脂またはポリウレタン樹脂と、金属酸化物微粒子とを含む第１の組成物によりベース層を形成する工程と、有機ケイ素化合物と、多孔質シリカ微粒子とを含む第２の組成物により、ベース層の基材と反対側に配置され、ベース層より低い屈折率を有する低屈折率層を形成する工程とを含む。
【００１５】
この製造方法により製造される、反射防止層を有する製品は、染色性の反射防止層を有する。したがって、反射防止層を染色する工程をさらに設けることが可能であり、反射防止層が成層された製品に対して染色することができる。
【００１６】
さらに、この多層の有機系の反射防止層は、ポリエステル樹脂またはポリウレタン樹脂と、金属酸化物微粒子とを含む第１の組成物によりベース層を有し、このベース層は基材との密着性が高いので、密着性の出しにくい基材への反射防止加工を可能とする。
【００１７】
染色する工程の前または後に、反射防止層に重ねて防汚層を形成する工程を設けることが可能である。防汚層を介して反射防止層を染色することが可能であり、ほとんど完成した状態のレンズなどの反射防止層を有する製品を染色対象として選択することができる。
【００１８】
この反射防止層を有する製品には、完成品への染色が可能な眼鏡レンズが含まれる。また、染色性のない基材を備えた製品、染色性のないハードコートを備えた製品が含まれる。
【発明を実施するための最良の形態】
【００１９】
図１に、本発明の一実施形態にかかる眼鏡レンズの構成を示している。なお、レンズ基材に対して対称な構成になるため、レンズ基材に対して一方の面の構成を代表して示している。この眼鏡レンズ１０は、プラスチック製のレンズ基材１を有し、その表面に、プライマー層２と、ハードコート層３と、反射防止層４と、防汚層５とが順番に積層されている。反射防止層４は３層構造になっており、ハードコート層３の側、すなわち、レンズ基材１の側から順番に、ベース層である中屈折率層（中屈層）４１と、高屈折率層（高屈層）４２と、低屈折率層（低屈層）４３との３層を備えている。各層の層厚は、各層の屈折率により異なるが、基本的な構成は各層を５０から２００ｎｍ程度の範囲で積層したものになる。
【００２０】
３層構造は、染色性の有機反射防止層を実現する上において、各層の樹脂組成を、反射防止層全体として、十分な染色性、密着性および透過性を備えたものにできるバランスが取れた好適な例である。中屈層４１と、低屈層４３の２層構造でも、染色性と透過性および密着性を備えた反射防止層を実現できる。また、４層以上の構成でも、染色性と透過性および密着性を備えた反射防止層を実現できる。
【００２１】
最も基材１の側の中屈層４１は、ポリエステル樹脂またはポリウレタン樹脂と、金属酸化物微粒子とを含む第１の組成物により形成されている。第１の組成物は、例えば、ポリエステル樹脂を２０〜８０ｗｔ％、望ましくは４０〜６０ｗｔ％含む。金属酸化物微粒子の好適なものは、ルチル型酸化チタン微粒子であり、この金属酸化物微粒子の含有量により屈折率を調整できる。ルチル型酸化チタン微粒子の含有量の一例は、２０〜８０ｗｔ％であり、さらに、望ましくは４０〜６０ｗｔ％である。ベース層４１を中屈にすることにより、金属酸化物微粒子（ゾル）の含有量を減らし、染色性と、密着性とを優先した組成を採用できる。
【００２２】
高屈層４２は、中屈層４１と同様の、ポリエステル樹脂またはポリウレタン樹脂と、金属酸化物微粒子とを含む第３の組成物により形成できる。この第３の組成物による高屈層４２は、染色性および密着性を優先する構成であり、屈折率は、金属酸化物微粒子、好適なものとしてルチル型酸化チタン微粒子の含有量により調整できる。ルチル型酸化チタン微粒子（金属酸化物微粒子）の含有量の一例は、４０〜７０ｗｔ％であり、望ましくは５０〜６０ｗｔ％である。
【００２３】
高屈層４２は、また、金属酸化物微粒子と、有機ケイ素化合物と、エポキシ樹脂とを含む第４の組成物により形成できる。染色性に加えて、強度および耐久性（耐候性）を優先した構成である。第４の組成物は、例えば、有機ケイ素化合物を５〜５０ｗｔ％、望ましくは１０〜４０ｗｔ％含み、多官能性エポキシ化合物を５〜４０ｗｔ％、望ましくは５〜３０ｗｔ％含む。さらに、金属酸化物微粒子、好ましくはルチル型酸化チタン微粒子を４０〜７０ｗｔ％、望ましくは５０〜６０ｗｔ％含む。
【００２４】
低屈層４３は、有機ケイ素化合物と、多孔質シリカ微粒子とを含む第２の組成物により形成されている。第２の組成物は、例えば、多孔質シリカ微粒子（中空シリカゾル）を４０〜８５ｗｔ％、望ましくは５０〜８０ｗｔ％含み、有機ケイ素化合物を５〜６０ｗｔ％、望ましくは２０〜４０ｗｔ％含む。さらに、第２の組成物は、多官能性エポキシ化合物を５〜３０ｗｔ％含んでいることが望ましく、強度および耐久性の向上に適している。
【００２５】
（ポリエステル樹脂）
中屈層４１および高屈層４２をそれぞれ形成する第１の組成物および第３の組成物に含まれるポリエステル樹脂は、樹脂中のエステル結合および側鎖に付いたヒドロキシル基やエポキシ基がプラスチックレンズ基材表面分子と相互作用を生じ易く、高い密着性を発現する。一方、ポリエステル樹脂のｐＨは弱酸性を示す場合が多く、フィラーとなる金属酸化物微粒子が安定に存在できるｐＨと合致する場合が多い。よって樹脂中に金属酸化物微粒子が局在化せずに均質に分散した状態となり、架橋密度を安定化もしくは向上させ、耐水性および耐光性が向上する。
【００２６】
ポリエステル樹脂としては、ポリエステル系熱可塑性エラストマーを例示することができる。ポリエステル系熱可塑性エラストマーは、ハードセグメントにポリエステル、ソフトセグメントにポリエーテルまたはポリエステルを使用したマルチブロック共重合体である。ハードセグメント（Ｈ）とソフトセグメント（Ｓ）との重量比率は、Ｈ／Ｓ＝３０／７０〜９０／１０、好ましくは４０／６０〜８０／２０である。
【００２７】
ハードセグメント構成成分としてのポリエステルは、基本的には、ジカルボン酸類と低分子グリコールよりなる。ジカルボン酸としては、テレフタル酸、イソフタル酸、フタル酸、２，６−ナフタレンジカルボン酸等の芳香族ジカルボン酸、コハク酸、アジピン酸、アゼライン酸、デカメチレンジカルボン酸、オクタデカンジカルボン酸等の炭素数４〜２０の直鎖飽和脂肪族ジカルボン酸、ε−オキシカプロン酸等の脂肪族オキソカルボン酸、ダイマー酸（二重結合を有する脂肪族モノカルボン酸を二量重合させた二塩基酸）等、及びこれらのエステル形成性誘導体が挙げられる。これらの中でもテレフタル酸、２，６−ナフタレンジカルボン酸が使用に際して望ましい。
【００２８】
また、低分子グリコールとしては、エチレングリコール、トリメチレングリコール、１，４−ブタンジオール、１，５−ペンタンジオール、１，６−ヘキサンジオール、ネオペンチルグリコール等の脂肪族グリコール、１，６−シクロヘキサンジメタノール等の脂肪族グリコール等、及びこれらのエステル形成性誘導体が挙げられる。これらの中でもエチレングリコール、１，４−ブタンジオールが使用に際して望ましい。
【００２９】
ソフトセグメント構成成分としてのポリエステルは、ジカルボン酸類と長鎖グリコールより成り、ジカルボン酸類としては、上記のものが挙げられる。長鎖グリコールとしては、ポリ（１，２−ブタジエングリコール）、ポリ（１，４−ブタジエングリコール）及びその水素添加物等が挙げられる。また、ε−カプロラクトン（Ｃ６）、エナントラクトン（Ｃ７）及びカプロリロラクトン（Ｃ８）もポリエステル成分として有用である。これらの中でε−カプロラクトンが使用に際して望ましい。
【００３０】
ソフトセグメント構成成分のポリエーテルとしては、ポリ（エチレンオキシド）グリコール、ポリ（１，２−プロピレンオキシド）グリコール、ポリ（１，３−プロピレンオキシド）グリコール、ポリ（テトラメチレンオキシド）グリコール等のポリ（アルキレンオキシド）グリコール類が挙げられ、これらの中でポリ（テトラメチレンオキシド）グリコールが使用に際して望ましい。
【００３１】
ポリエステル系熱可塑性エラストマーの製造方法としては、例えばジカルボン酸の低級アルキルエステルを脂肪族長鎖グリコール及び過剰の低分子グリコールをテトラブチルチタネート等の触媒の存在下で１５０〜２００℃の温度で加熱し、エステル交換反応を行い、まず低重合体を形成し、さらにこの低重合体を高真空下、２２０〜２８０℃で加熱攪拌し、重縮合を行い、ポリエステル系熱可塑性エラストマーを得る。上記低重合体は、ジカルボン酸と長鎖グリコール及び低分子グリコールとの直接エステル化反応によっても得ることができる。
【００３２】
ポリエステル系熱可塑性エラストマーは、他のポリマーと混合して使用が可能であり、例えば通常のエステル系樹脂（ＰＢＴ、ＰＥＴ等）、アミド系樹脂、さらには、アミド系熱可塑性エラストマー等任意であり、通常、ポリマー全体に占める割合は、５０重量％未満、望ましくは３０重量％未満とする。
【００３３】
また、ポリエステル系熱可塑性エラストマーは、溶液タイプのプライマー組成物に調製することができる。しかし、加工性及び環境保護の観点より水性エマルジョンのプライマー組成物として使用することが望ましい。この水性エマルジョン化は慣用の方法により行うことができるが、具体的には、ポリマーを界面活性剤（外部乳化剤）の存在下、高い機械的剪断をかけて強制的に乳化させる強制乳化法が望ましい。
【００３４】
（ポリウレタン樹脂）
中屈層４１および高屈層４２をそれぞれ形成する第１の組成物および第３の組成物に含まれるポリウレタン樹脂（ウレタン系樹脂組成物）としては、ポリオール化合物または長鎖ジチオール化合物を含むことが望ましい。好適なポリオール化合物として、ポリプロピレングリコール、ポリエチレングリコールビスフェノールＡエーテル、ポリプロピレングリコールビスフェノールＡエーテル、ポリエチレングリコール−ポリプロピレングリコールビスフェノールＡエーテル等がある。
【００３５】
ポリプロピレングリコール（ＰＰＧ）は、５重量％〜１０重量％の範囲で含むことが望ましい。また、ポリプロピレングリコール（ＰＰＧ）、ポリエチレングリコールビスフェノールＡエーテル（ＤＡ）、ポリプロピレングリコールビスフェノールＡエーテル（ＤＢ）、ポリエチレングリコール−ポリプロピレングリコールビスフェノールＡエーテル（ＤＡＢ）の少なくともいずれか１種以上、５重量％〜３０重量％の範囲で含むことが望ましい。
【００３６】
好適な長鎖ジチオール化合物として、１，１０−デカンジチオール、１，６−ヘキサンジチオール等がある。
【００３７】
（エポキシ樹脂）
低屈層４３および高屈層４２をそれぞれ形成する第２の組成物および第４の組成物に含まれるエポキシ樹脂としては、多官能エポキシ樹脂を挙げることができる。多官能性エポキシ化合物は、例えば、以下のようなものが挙げられる。過酸化法で合成されるポリオレフィン系エポキシ樹脂、シクロペンタジエンオキシドやシクロヘキセンオキシドあるいはヘキサヒドロフタル酸とエピクロルヒドリンから得られるポリグリシジルエステルなどの脂環式エポキシ樹脂、ビスフェノールＡやカテコール、レゾシノールなどの多価フェノールあるいは（ポリ）エチレングリコール、（ポリ）プロピレングリコール、ネオペンチルグリコール、グリセリン、トリメチロールプロパン、ペンタエリスリトール、ジグリセロール、ソルビトールなどの多価アルコールとエピクロルヒドリンから得られるポリグリシジルエーテル、エポキシ化植物油、ノボラック型フェノール樹脂とエピクロルヒドリンから得られるエポキシノボラック、フェノールフタレインとエピクロルヒドリンから得られるエポキシ樹脂、グリシジルメタクリレートとメチルメタクリレートアクリル系モノマーあるいはスチレンなどの共重合体、さらには上記エポキシ化合物とモノカルボン酸含有（メタ）アクリル酸とのグリシジル基開環反応により得られるエポキシアクリレート。
【００３８】
さらに、多官能性エポキシ化合物としては、以下のようなものが挙げられる。１，６−ヘキサンジオールジグリシジルエーテル、エチレングリコールジグリシジルエーテル、ジエチレングリコールジグリシジルエーテル、トリエチレングリコールジグリシジルエーテル、テトラエチレングリコールジグリシジルエーテル、ノナエチレングリコールジグリシジルエーテル、プロピレングリコールジグリシジルエーテル、ジプロピレングリコールジグリシジルエーテル、トリプロピレングリコールジグリシジルエーテル、テトラプロピレングリコールジグリシジルエーテル、ノナプロピレングリコールジグリシジルエーテル、ネオペンチルグリコールジグリシジルエーテル、ネオペンチルグリコールヒドロキシヒバリン酸エステルのジグリシジルエーテル、トリメチロールプロパンジグリシジルエーテル、トリメチロールプロパントリグリシジルエーテル、グリセロールジグリシジルエーテル、グリセロールトリグリシジルエーテル、ジグリセロールジグリシジルエーテル、ジグリセロールトリグリシジルエーテル、ジグリセロールテトラグリシジルエーテル、ペンタエリスリトールジグリシジルエーテル、ペンタエリスリトールトリグリシジルエーテル、ペンタエリスリトールテトラグリシジルエーテル、ジペンタエリスリトールテトラグリシジルエーテル、ソルビトールテトラグリシジルエーテル、トリス（２−ヒドロキシエチル）イソシアヌレートのジグリシジルエーテル、トリス（２−ヒドロキシエチル）イソシアヌレートのトリグリシジルエーテル、等の脂肪族エポキシ化合物、イソホロンジオールジグリシジルエーテル、ビス−２，２−ヒドロキシシクロヘキシルプロパンジグリシジルエーテル等の脂環族エポキシ化合物、レゾルシンジグリシジルエーテル、ビスフェノールＡジグリシジルエーテル、ビスフェノールＦジグリシジルエーテル、ビスフェノールＳジグリシジルエーテル、オルトフタル酸ジグリシジルエステル、フェノールノボラックポリグリシジルエーテル、クレゾールノボラックポリグリシジルエーテル等の芳香族エポキシ化合物。
【００３９】
（有機ケイ素化合物）
高屈層４２および低屈層４３をそれぞれ形成する第４の組成物および第２の組成物に含まれる有機ケイ素化合物としては、下記の一般式（Ａ）で表される有機ケイ素化合物を挙げることができる。
Ｒ１Ｒ２ｎＳｉＸ１３−ｎ                （Ａ）
（式中、ｎは０または１である。）
【００４０】
ここで、Ｒ１は、重合可能な反応基または加水分解可能な官能基をもつ有機基である。重合可能な反応基の具体例としては、以下のようなものが挙げられる。ビニル基、アリル基、アクリル基、メタクリル基、エポキシ基、メルカプト基、シアノ基、アミノ基等が挙げられ、加水分解可能な官能基の具体例としては、メトキシ基、エトキシ基、メトキシエトキシ基等のアルコキシ基、クロロ基、ブロモ基等のハロゲン基、アシルオキシ基。
【００４１】
Ｒ２は炭素数１〜６の炭化水素基である。具体例としては、メチル基、エチル基、ブチル基、ビニル基、フェニル基等が挙げられる。
【００４２】
また、Ｘ１は加水分解可能な官能基であり、以下のものが挙げられる。メトキシ基、エトキシ基、メトキシエトキシ基等のアルコキシ基、クロロ基、ブロモ基等のハロゲン基、アシルオキシ基。
【００４３】
Ｘ１の具体例としては、以下のようなものが挙げられる。ビニルトリアルコキシシラン、ビニルトリクロロシラン、ビニルトリ（β−メトキシ−エトシキ）シラン、アリルトリアルコキシシラン、アクリルオキシプロピルトリアルコキシシラン、メタクリルオキシプロピルトリアルコキシシラン、メタクリルオキシプロピルジアルコキシメチルシラン、γ−グリシドオキシプロピルトリアルコキシシラン、β−（３，４−エポキシシクロヘキシル）−エチルトリアルコキシシラン、メルカプトプロピルトリアルコキシシラン、γ−アミノプロピルトリアルコキシシラン、Ｎ−β（アミノエチル）−γ−アミノプロピルメチルジアルコキシシラン、テトラメトキシシラン、γ−グリシドキシプロピルトリメトキシシラン。Ｘ１としては、これらの官能基を２種以上混合して用いてもかまわない。また、Ｘ１は加水分解してから用いた方がより有効である。
【００４４】
（金属酸化物微粒子）
中屈層４１および高屈層４２をそれぞれ形成する第１の組成物および第３または第４の組成物に含まれる金属酸化物としては、以下のようなものを挙げることができる。メタノール分散アンチモン酸化物被覆酸化チタン含有複合酸化物ゾル、あるいは、Ｓｉ，Ａｌ，Ｓｎ，Ｓｂ，Ｔａ，Ｃｅ，Ｌａ，Ｆｅ，Ｚｎ，Ｗ，Ｚｒ，Ｉｎ，Ｔｉから選ばれる１種以上の金属酸化物からなる、微粒子または複合微粒子、金属酸化物微粒子の最外表面を有機ケイ素化合物で改質処理を施した微粒子、それらの混合物、固溶状態、他の複合状態で含んでいるもの。酸化チタンは無定型であっても、アナターゼ型、ルチル型、ブルッカイト型或いはペロブスカイト型チタン化合物であっても良い。それらの中で、ルチル型の酸化チタンが最も望ましい。
【００４５】
金属酸化物は、分散媒、たとえば水やアルコール系もしくはその他の有機溶媒にコロイド状に分散させたものである。また、複合酸化物微粒子は、その表面が有機ケイ素化合物又はアミン系化合物で処理され改質されていても良い。この際に用いられる有機ケイ素化合物は、単官能性シラン、あるいは二官能性シラン、三官能性シラン、四官能性シラン等がある。処理に際しては加水分解性基を未処理で行ってもあるいは加水分解して行ってもよい。また処理後は、加水分解性基が微粒子の−ＯＨ基と反応した状態が好ましいが、一部残存した状態でも安定性には何ら問題がない。またアミン系化合物としてはアンモニウムまたはエチルアミン、トリエチルアミン、イソプロピルアミン、ｎ−プロピルアミン等のアルキルアミン、ベンジルアミン等のアラルキルアミン、ピペリジン等の脂環式アミン、モノエタノールアミン、トリエタノールアミン等のアルカノールアミンがある。これら有機ケイ素化合物とアミン化合物の添加量は微粒子の重量に対して１〜１５％程度の範囲内で加える必要がある。いずれも粒子径は約１〜３００ミリミクロンが好適である。
【００４６】
（多孔質シリカ微粒子）
低屈層４３を形成する第２の組成物に含まれる多孔質シリカ微粒子の好適なものとしては、平均粒径１ｎｍ〜１００ｎｍの微粒子のシリカを分散媒させた、たとえば水、アルコール系もしくはその他の有機溶媒にコロイド状に分散させたシリカゾルを挙げることができる。
【００４７】
さらに、シリカ系微粒子は、内部空洞（隙間）を有するものが望ましい。内部空洞を有するシリカ系微粒子を用いることによって、シリカ系微粒子の内部空洞内にシリカよりも屈折率が低い気体または溶媒が包含され、空洞のないシリカ系微粒子より屈折率が低減し、被層の低屈折率化が達成される。
【００４８】
（染色）
本実施形態にかかる有機系の反射防止層を染色可能な染料としては、以下のようなものを挙げることができる。
【００４９】
染料としては、色ムラを抑制するために分散染料を用いることが望ましい。染色工程では、分散染料を水中に分散させた染色浴中へレンズを浸漬して染色する浸染を行うことが望ましい。染料は、堅牢性の高いものが好ましい。使用可能な染料は、例えば、アントラキノン系染料、キノフタロン系染料、ニトロジフェニルアミン系染料、アゾ系染料などの分散染料である。分散染料の具体例としては、以下のようなものが挙げられる。ｐ−アニシジン、アニリン、ｐ−アミノアセトアニリド、ｐ−アミノフェノール、１−クロロ−２，４−ジニトロベンゼン、２−クロロ−４−ニトロアニリン、ｏ−クロロニトロベンゼン、ジフェニルアミン、ｍ−ニトロアニリン、ｐ−ニトロアニリン、Ｎ，Ｎ−ビス（２−ヒドロキシエチル）アニリン、１−フェニル−３−メチル−５−ピラゾロン、フェノール等のベンゼン系中間物、ｐ−クレシジン（６−メトキシ−ｍ−トルイジン）、ｍ−クレゾール、ｐ−クレゾール、ｍ−トルイジン、２−ニトロ−ｐ−トルイジン、ｐ−ニトロトルエン等のトルエン系中間物、１−ナフチルアミン、２−ナフトール等のナフタレン系中間物、１−アミノ−４−ブロモアントラキノン−２−スルホン酸（ブロマミン酸）、１−アントラキノンスルホン酸、１，４−ジアミノアントラキノン、１，５−ジクロロアントラキノン、１，４−ジヒドロキシアントラキノン（キニザリン）、１，５−ジヒドロキシアントラキノン（アントラルフィン）、１，２，４−トリヒドロキシアントラキノン（プルプリン）、２−メチルアントラキノン等の無水フタル酸、アントラキノン系中間物。また、分散染料は、単独で又は２種以上混合して使用してもよい。分散染料は、通常、水に分散して染色浴とされる。溶媒としてメタノール、エタノール、ベンジルアルコールなどの有機溶媒を併用してもよい。
【００５０】
染色浴には、染料に対する分散剤としてさらに界面活性剤を添加することもできる。界面活性剤としては、以下のものを挙げることができる。アルキルベンゼンスルホン酸塩、アルキルナフタレンスルホン酸塩、アルキルスルホコハク酸塩、芳香族スルホン酸ホルマリン縮合物、ラウリル硫酸塩などの陰イオン界面活性剤、ポリオキシエチルアルキルエーテル、アルキルアミンエーテル、ポリオキシエチレンソルビタン脂肪酸エステル等の非イオン界面活性剤。これらの界面活性剤は、レンズの着色濃度に応じて、使用する染料の量に対して５〜２００重量％の範囲で使用するのが好ましい。浸染は、分散染料及び界面活性剤を、水または水と有機溶媒との混合物中に分散させて染色浴を調製し、この染色浴中にプラスチックレンズを浸漬し、所定温度で所定時間染色を行う。染色温度および時間は、所望の着色濃度により変動する。通常、９５℃以下で数分〜３０分程度でよく、染色浴の染料濃度は０．０１〜５重量％であるのが好ましい。
【００５１】
以下ではさらに、具体的な実施例および比較例を幾つか説明する。
【００５２】
（実施例１）
実施例１では、以下のように眼鏡レンズのサンプルＳ１を製造した。まず、レンズ基材を用意し、そのレンズ基材１に、プライマー層２と、ハードコート層３とを成層した。
【００５３】
レンズ基材１としては、セイコーエプソン（株）製、セイコースーパーソブリン用レンズ生地（以下ＳＳＶと略す。）を用いた。屈折率１．６７のプラスチックレンズ基材１である。
【００５４】
プライマー用の塗布液として、市販のポリエステル樹脂「ペスレジンＡ−１６０Ｐ」（高松樹脂（株）製、水分散エマリジョン、固形分濃度２７％）１００部に、ルチル型酸化チタン複合ゾル（触媒化成工業（株）製、商品名オプトレイク１１２０Ｚ）１５０部、希釈溶剤としてメチルアルコール３５０部、レベリング剤としてシリコーン系界面活性剤（東レダウコーニング（株）製、商品名Ｌ−７６０４）０．２部を混合し、均一な状態になるまで攪拌した液を用意した。この液をレンズ基材１に、ディッピング方式（引き上げ速度１５ｃｍ毎分）で塗布した。塗布後８０℃で２０分間風乾して約６００ｎｍ厚のプライマー層２付きレンズを得た。
【００５５】
ハードコート用の塗布液として、γ―グリシドキシプロピルトリメトキシシラン９５部に０．１Ｎ塩酸水溶液４４部を撹拌しながら滴下し、さらに４時間撹拌後一昼夜熟成させた後、プロピレングリコールメチルエーテル４５部、ルチル型酸化チタン複合ゾル（触媒化成工業（株）製、商品名オプトレイク１１２０Ｚ）４１３部を混合した後、Ｆｅ（III）アセチルアセトネート１．４部、シリコーン系界面活性剤（東レダウコーニング（株）製、商品名ＦＺ−２１６４）０．２部を添加した液を用意した。この液をディッピング方式（引き上げ速度４５ｃｍ毎分）で上記プライマー付きレンズに塗布した。塗布後８０℃で３０分間風乾したのち、１２０℃で９０分アニールを行った。プライマー層２上に２．１μｍ厚のハードコート層３を成層したレンズを得た。
【００５６】
このハードコード層３に重ねて、３層構造（中屈、高屈、低屈）の有機系の反射防止層４を形成した。
【００５７】
中屈折率層用の塗布液Ｍ１を用意した。市販のポリエステル樹脂「ペスレジンＡ−１６０Ｐ」（高松樹脂（株）製、水分散エマリジョン、固形分濃度２７％）５５部に、金属酸化物微粒子として、ルチル型酸化チタン複合ゾル（触媒化成工業（株）製、商品名オプトレイク１１２０Ｚ）８０部、希釈溶剤としてメチルアルコール１４００部、レベリング剤としてシリコーン系界面活性剤（東レダウコーニング（株）製、商品名ＦＺ−２１６４）０．３部を混合し、均一な状態になるまで攪拌した。
【００５８】
この中屈折率層用の塗布液Ｍ１をハードコート層が形成されたレンズにディッピング方法（引き上げ速度１５ｃｍ毎分）で塗布した。その後、塗布後８０℃で２０分間風乾することにより、約８０ｎｍ厚の中屈折率（屈折率１．６４）の層４１が形成された。
【００５９】
高屈折率層用の塗布液Ｈ１を用意した。有機ケイ素化合物として、γ―グリシドキシプロピルトリメトキシシラン１４部に０．１Ｎ塩酸水溶液７部を撹拌しながら滴下し、さらに４時間撹拌後一昼夜熟成させた後、プロピレングリコールメチルエーテル１３４０部、金属酸化物微粒子として、ルチル型酸化チタン複合ゾル（触媒化成工業（株）製、商品名オプトレイク１１２０Ｚ）１２４部、多官能エポキシ樹脂として、グリセロールポリグリシジルエーテル（ナガセ化成工業（株）製、商品名デナコールＥＸ３１３）１０部を混合した後、Ｆｅ（III）アセチルアセトネート０．６部、シリコーン系界面活性剤（東レダウコーニング（株）製、商品名ＦＺ−２１６４）０．４５部を添加した。
【００６０】
この高屈折率層用の塗布液Ｈ１を、中屈層が形成されたレンズに、ディッピング方法（引き上げ速度１５ｃｍ毎分）で塗布した。塗布後８０℃で２０分間風乾することにより、中屈折率の層４１に重ねて、約１６０ｎｍ厚の高屈折率（屈折率１．６７）の層４２を形成できた。
【００６１】
低屈折率層用の塗布液Ｌ１を用意した。有機ケイ素化合物として、γ―グリシドキシプロピルトリメトキシシラン１０部に０．１Ｎ塩酸水溶液５部を撹拌しながら滴下し、さらに４時間撹拌後一昼夜熟成させた。この混合液にプロピレングリコールメチルエーテル１４００部、多孔質シリカ微粒子として、中空シリカゾル（触媒化成工業（株）製、商品名オスカル特殊品）７５部、多官能エポキシ樹脂として、グリセロールポリグリシジルエーテル（ナガセ化成工業（株）製、商品名デナコールＥＸ３１３）７．５部、過塩素酸マグネシウム０．４部、シリコーン系界面活性剤（東レダウコーニング（株）製、商品名Ｌ−７００１）０．４５部を添加した。
【００６２】
この低屈折率層用の塗布液Ｌ１を、高屈層４２が形成されたレンズに、ディッピング方法（引き上げ速度１５ｃｍ毎分）で塗布した。塗布後８０℃で２０分間風乾して、高屈折率の層４２に重ねて、約１００ｎｍ厚の低屈折率（屈折率１．３６）の層４３を成層できた。
【００６３】
その後１２０℃で９０分アニールすることにより、ハードコート層３の上に、中屈層４１、高屈層４２および低屈層４３が順番に積層された３層構造の有機系反射防止層４を備えたレンズを製造できた。
【００６４】
さらにこの反射防止層付きレンズをフッ素系シラン化合物で撥水処理し、防汚層（撥水層）５付きレンズサンプルＳ１を得た。
【００６５】
（実施例２）
実施例２では、以下のように眼鏡レンズのサンプルＳ２を製造した。レンズ基材１に、プライマー層２と、ハードコート層３とを形成するまでは、実施例１と同様である。
【００６６】
まず、実施例１と同じ中屈用の塗布液Ｍ１をレンズにディッピング方法（引き上げ速度１５ｃｍ毎分）で塗布した。塗布後８０℃で２０分間風乾して、約８０ｎｍ厚の中屈折率（屈折率１．６４）の層を形成した。
【００６７】
次に高屈層折率層用の塗布液Ｈ２を用意した。市販のポリエステル樹脂「ペスレジンＡ−１６０Ｐ」（高松樹脂（株）製、水分散エマリジョン、固形分濃度２７％）４５部に、金属酸化物微粒子として、ルチル型酸化チタン複合ゾル（触媒化成工業（株）製、商品名オプトレイク１１２０Ｚ）９０部、希釈溶剤としてメチルアルコール８００部、レベリング剤としてシリコーン系界面活性剤（東レダウコーニング（株）製、商品名ＦＺ−２１６４）０．３部を混合し、均一な状態になるまで攪拌した。
【００６８】
この高屈折率層用の塗布液Ｈ２を、中屈層が形成されたレンズに、ディッピング方法（引き上げ速度１５ｃｍ毎分）で塗布した。塗布後８０℃で２０分間風乾することにより、中屈折率の層４１に重ねて、約１６０ｎｍ厚の高屈折率（屈折率１．６７）の層４２を成層できた。
【００６９】
次に、低屈折率層用の塗布液Ｌ２を用意した。有機ケイ素化合物として、γ―グリシドキシプロピルトリメトキシシラン２２部に０．１Ｎ塩酸水溶液１０部を撹拌しながら滴下し、さらに４時間撹拌後一昼夜熟成させた。この混合液にプロピレングリコールメチルエーテル１３９０部、多孔質シリカ微粒子として、中空シリカゾル（触媒化成工業（株）製、商品名オスカル特殊品）７５部、過塩素酸マグネシウム０．４部、シリコーン系界面活性剤（東レダウコーニング（株）製、商品名Ｌ−７００１）０．４５部を添加した。
【００７０】
この低屈折率層用の塗布液Ｌ２を、高屈層が形成されたレンズに、ディッピング方法（引き上げ速度１５ｃｍ毎分）で塗布した。塗布後８０℃で２０分間風乾して、高屈折率の層４２に重ねて、約１００ｎｍ厚の低屈折率（屈折率１．３６）の層４３を成層できた。
【００７１】
その後１２０℃で９０分アニールすることにより、ハードコート層３の上に、中屈層４１、高屈層４２および低屈層４３が順番に積層された３層構造の有機系反射防止層４を備えたレンズを製造できた。
【００７２】
さらにこの反射防止層付きレンズをフッ素系シラン化合物で撥水処理し、防汚層（撥水層）５付きレンズサンプルＳ２を得た。
【００７３】
（比較例１）
比較例１では、以下のように眼鏡レンズのサンプルＳＲ１を製造した。レンズ基材１に、プライマー層２と、ハードコート層３とを形成するまでは、実施例１と同様である。
【００７４】
エポキシ樹脂を含まない低屈用の塗布液Ｌ２をハードコート層まで形成されたレンズに、ディッピング方法（引き上げ速度１５ｃｍ毎分）で塗布した。塗布後８０℃で２０分間風乾して約１００ｎｍ厚の低屈折率（屈折率１．３６）層を積層した。その後１２０℃で９０分アニールした。
【００７５】
さらにこの反射防止層付きレンズをフッ素系シラン化合物で撥水処理し、撥水層付きレンズサンプルＳＲ１を得た。
【００７６】
（評価）
上記の実施例１、２および比較例１において製作した各サンプルレンズについて、いくつかの評価を行った。その結果を図２にまとめて示してある。
【００７７】
（染色性の評価）
上記の実施例１、２および比較例１において製作した各サンプルレンズを９４℃の分散染料浴中に１０分間浸漬し、染色を行った。このレンズの透過率を分光光度計（日立製作所（株）製、Ｕ−３５００）で測定し、その可視光域（４００ｎｍ〜８００ｎｍ）の平均透過率を評価した。透過率８０％以下を「◎」（良く染まる）、９０％以下を「○」（染まる）、９０％を越えるものを「×」（染まらない）とした。
【００７８】
（反射防止効果の評価）
反射防止効果の試験および評価は、上記の実施例１、２および比較例１において製作した各サンプルレンズの表面反射率を、分光光度計（日立製作所（株）製、Ｕ−３５００）で測定し、その可視光域（４００ｎｍ〜８００ｎｍ）の平均反射率（片面）を評価した。この評価では、「◎」は、平均反射率が２％以下であることを示しており、非常に反射防止効果が大きいことを示している。「○」は、平均反射率が３．５％以下であることを示しており、十分な反射防止効果があることを示している。「×」は、平均反射率が３．５％を越えることを示しており、反射防止効果がほとんどないことを示している。
【００７９】
（密着性の評価）
上記の実施例１、２および比較例１において製作した各サンプルレンズ表面を約１ｍｍ間隔で碁盤目状に１００目クロスカットし、このクロスカットした部分に、粘着テープ（ニチバン（株）製、商品名セロテープ（登録商標））を強く貼り付けたのち、急速に粘着テープを剥がし、粘着テープを剥がした後の碁盤目の膜剥がれ状態を下記のａ〜ｅの５水準で評価した。
ａ：全く膜剥がれがない（膜剥がれ目数＝０／１００）
ｂ：ほとんど膜剥がれがない（膜剥がれ目数＝１〜５／１００）
ｃ：やや膜剥がれが発生（膜剥がれ目数＝６〜２０／１００）
ｄ：膜剥がれ発生（膜剥がれ目数＝２１〜５０／１００）
ｅ：密着不良（膜剥がれ目数＝５１〜１００／１００）
【００８０】
（干渉色の評価）
上記の実施例１、２および比較例１において製作した各サンプルレンズを太陽光の下で、表面反射色を観察した。
【００８１】
(評価結果)
図２に示すように、実施例１および２のサンプルＳ１、Ｓ２は、染色性、反射防止効果、密着性の全ての評価結果が良好で、干渉色も、最も好まれる「緑」であった。したがって、実施例１および２のサンプルＳ１およびＳ２は、防汚層を形成した後の、レンズとしてほぼ完成された状態であっても、着色することができ、出荷直前の状態あるいは販売店において、ユーザが好む、あるいはユーザに適したレンズを、ユーザの希望に基づいた色に染めてユーザに提供することが可能となる。
【００８２】
これに対して、比較例１のサンプルＳＲ１は、反射防止効果、密着性は良好であったが、染色性は得られなかった。また、干渉色はマゼンタであった。
【００８３】
これらの評価から分かるように、実施例１および２により製造された３層の有機系反射防止層を有するレンズは、防汚層を形成した後に、十分に染色することができた。比較例１と比較すると、ハードコート層までは同じ条件で製造されているので、３層の有機系反射防止層が染色性を備えていることが分かる。
【００８４】
なお、上記では基板がプラスチックレンズのものを例に説明しているが、ガラスレンズであっても同様の効果を得ることができる。さらに、上記では、眼鏡に用いるプラスチックレンズを染色レンズとして製造しているが、本発明は反射防止層が染色性を備えているので、適用可能な範囲は非常に広い。例えば、本発明の反射防止層を備えた製品には、眼鏡レンズに限らず、カメラ用などの多種多様なレンズ、その他の光学素子、例えば、プリズムなど、さらには、ＤＶＤ等などの記録媒体、窓用のガラスなど多種多様なものが含まれる。
【図面の簡単な説明】
【００８５】
【図１】有機反射防止層を備えたプラスチックレンズの概略図。
【図２】実施例および比較例のレンズの評価を示す図。
【図１】
2007232872.tif 000003
【図２】
2007232872.tif 000004